(57)【要約】【課題】本発明は、アルカリ成分を放出する部材をアルカリを嫌う部屋の外周壁部に用いた場合にも、簡略な構成で効率よく構造物内部のアルカリ濃度を低減できる構造物の壁構造を提供する。【解決手段】構造物１の壁構造２は、アルカリ不透層５を備えた内壁部４を、外周壁部３の内面側に下地材５を向かい合わせるようにして、所定の離間間隔をもって平行に配置することにより形成される。内壁部４と外周壁部３との間に所定の離間間隔を設ける構成は、両者間に空気層９を設けることを目的としたものであり、空気層９は、空調ダクト８を介してアルカリ除去フィルターが介装された空調に連結されている。【選択図】  図１
2004332290.tif 000002
【特許請求の範囲】
【請求項１】
アルカリ除去フィルターを備えた空調を有するとともに、アルカリ成分を放出する部材を、少なくともアルカリを嫌う部屋の外周壁部に適用した構造物の壁構造であって、
前記外周壁部と、該外周壁部の内面側に配置され、下地材と内壁仕上げ材の間にアルカリ不透層が介装された内壁部により構成されており、
該内壁部と外周壁部の間に空気層が形成されて、該空気層が、構造物に備えられた空調ダクトを介して前記空調に連通されていることを特徴とする構造物の壁構造。
【発明の詳細な説明】
【０００１】
【発明の属する技術分野】
本発明は、外周壁部にアルカリ成分を放出する部材を用いた構造物の壁構造に関する。
【０００２】
【従来の技術】
従来より、構造物の躯体にコンクリート部材を適用すると、アンモニア等のアルカリ成分が構造物内の空気中に放出されることが一般に知られている。これらアルカリ成分は、例えば、美術館や博物館では、絵画等の展示品を変色させる、半導体生産のクリーンルームにおいても支障が生じる等、様々な課題を有している。
【０００３】
このような中、構造物内部におけるアルカリ濃度を低減させる方法として、例えば、枯らし期間と称して、構造物を構築した後、半年から２年間程度にわたり構造物の使用を控える方法や、空調にアルカリ除去フィルターを設置する方法、または特許文献１に示すように、コンクリート部材の表面にアンモニア捕捉物質が添加された接着剤を塗布し、該コンクリート部材に仕上げ材を直接貼設する方法等が考案されている。
【０００４】
【特許文献１】
特開平１１−１５９０２４号公報（ｐ３、図１）
【０００５】
しかし、構造物を構築した直後に枯らし期間を設ける方法では、例えば、構造物が美術館や博物館等の施設の場合には、営業開始を遅らせる必要が生じる等、構造物の利用者に負担をかけることとなり易い。
また、空調にアルカリ除去フィルターを設置する場合においても、構築直後では、コンクリート部材の近傍におけるアルカリ濃度が、室内空気中の平均濃度と比較すると高いため、少なくとも数ヶ月単位の枯らし期間を設ける方法を併用する必要がある。
さらに、前記コンクリート部材の表面に、アンモニア捕捉物質が添加された接着剤を塗布し、直接仕上げ材を設置する方法では、構造物の構築後に枯らし期間を設けることなく、構造物を利用することができるものの、構築物の内側全面、及び隣り合う部材どうしの接合部等にも確実に、アンモニア捕捉物質が添加された接着剤を塗布する必要が生じるため、作業が繁雑となりやすく、また構造物の内装計画や平面計画に制約を与えやすい。
【０００６】
【発明が解決しようとする課題】
上記事情に鑑み、本発明は、アルカリ成分を放出する部材を外周壁部に用いた場合にも、簡略な構成で効率よく構造物内部のアルカリ濃度を低減できる構造物の壁構造を提供することを目的としている。
【０００７】
【課題を解決するための手段】
請求項１記載の構造物の壁構造は、アルカリ除去フィルターを備えた空調を有するとともに、アルカリ成分を放出する部材を、少なくともアルカリを嫌う部屋の外周壁部に適用した構造物の壁構造であって、前記外周壁部と、該外周壁部の内面側に配置され、下地材と内壁仕上げ材の間にアルカリ不透層が介装された内壁部により構成されており、該内壁部と外周壁部の間に空気層が形成されて、該空気層が、構造物に備えられた空調ダクトを介して前記空調に連通されていることを特徴としている。
【０００８】
【発明の実施の形態】
以下、本発明に係る構造物の壁構造について、図１及び図２を参照して詳細を以下に示す。
図１に示すように、構造物１の壁構造２は、外周壁部３と内壁部４を備えており、外周壁部３は、鉄筋コンクリート造により形成されている。一方、前記内壁部４は、下地材５、アルカリ不透層６及び内壁仕上げ材７を、順に層状に重ね合わせることで形成されており、前記下地材５及び内壁仕上げ材７は、一般に構造物１の内壁仕上げに用いられているものと同様の部材を用いている。
【０００９】
また、該下地材５及び内壁仕上げ材７の間に介装されているアルカリ不透層６には、本実施の形態において、アルカリ成分の透過を大幅に抑制する被覆材として一般に知られているアルミ蒸着フィルムを用いている。
以下に、図２を用いて、表面をアルミ蒸着フィルムで被覆した被覆モルタル試験体１０と、被覆しないモルタル試験体１１とを比較しながら、アルミ蒸着フィルムの性能を詳述する。なお、これら、モルタル試験体は、何れも同配合の試験体を用いており、細骨材には一般砂を用いている。
【００１０】
図２に示すように、材令７日における被覆モルタル試験体１０と被覆しないモルタル試験体１１とを比較すると、離間距離約１０ｍｍ地点における室内空気中のアンモニア濃度は、被覆モルタル試験体１０が約０．９ｐｐｂ程度であるのに対し、被覆しないモルタル試験体１１が、約９．５ｐｐｂ程度と被覆モルタル試験体１０の約１０倍に達している。このような、表面をアルミ蒸着フィルムで被覆しないモルタル試験体１１は、材令２８日における離間距離約５０ｍｍ地点で、室内空気中のアンモニア濃度が、約０．８０ｐｐｂ程度となる。
【００１１】
つまり、アルミ蒸着フィルムを用いたアルカリ不透層５は、材令７日の被覆モルタル試験体１０を、材令２８日の被覆しないモルタル試験体１１よりも、室内空気中のアンモニア濃度を低減できる部材に構成できる、といった性能を有するものである。なお、該アルカリ不透層５には、必ずしもアルミ蒸着フィルムを用いる必要が無く、上記と同程度の性能を有する材料であれば、何れを用いる構成としても良い。
【００１２】
図１に示すように、前記構造物１の壁構造２は、上述するアルカリ不透層５を備えた内壁部４を、外周壁部３の内面側に前記下地材５を向かい合わせるようにして、所定の離間間隔をもって平行に配置することにより形成されている。ここで、前記内壁部４と外周壁部３との間に所定の離間間隔を設ける構成は、両者間に空気層９を設けることを目的としたものであり、該空気層９は、前記構造物１にあらかじめ備えられている空調ダクト８を介して図示しない空調に連結されている。なお、該空調には、従来より空気中のアルカリ成分除去に採用されている、アルカリ除去フィルターが介装されている。
【００１３】
上述する構成の構造物１の壁構造２は、前記内壁部４にアルカリ不透層５を備えることにより、構造物１の内部に侵入しようとする前記外周壁部３より放出されたアルカリ成分の多くを遮断し、前記空気層９に滞留させることができるものである。また、これら空気層９に滞留したアルカリ成分は、前記空調ダクト８を介して、アルカリ除去フィルターが介装された空調に供給されて、効率よく浄化されることとなる。
これにより、構造物１の外周壁部３に鉄筋コンクリート造の部材を用いた場合にも、構造物１の内部に残存するアルカリ成分は極少量となるため、室内中のアルカリ濃度を大幅に低下させることができ、室内中のアルカリ濃度を低減させるために構造物１を構築後に放置する期間、いわゆる枯らし期間を大幅に短縮することが可能となる。これに伴い、構築後における構造物１の利用開始を、大幅に早めることが可能となり、構造物利用者への負担を大幅に軽減することが可能となる。
【００１４】
【発明の効果】
請求項１に記載の構造物の壁構造によれば、アルカリ除去フィルターを備えた空調を有するとともに、アルカリ成分を放出する部材を、少なくともアルカリを嫌う部屋の外周壁部に適用した構造物の壁構造であって、前記外周壁部と、該外周壁部の内面側に配置され、下地材と内壁仕上げ材の間にアルカリ不透層が介装された内壁部により構成されており、該内壁部と外周壁部の間に空気層が形成されて、該空気層が、構造物に備えられた空調ダクトを介して前記空調に連通されている。
【００１５】
これにより、構造物の壁構造は、構造物の内部に侵入しようとする前記外周壁部より放出されたアルカリ成分の多くを、前記内壁部に備えられたアルカリ不透層で遮断し、空気層に滞留させるとともに、これら空気層に滞留したアルカリ成分を、前記空調ダクトを介して、アルカリ除去フィルターが介装された空調に、効率よく供給し浄化できる。このため、前記構造物の外周壁部にアルカリ成分を放出する部材を用いた場合にも、室内中のアルカリ濃度を大幅に低下させることができ、構造物の構築後に設ける枯らし期間を大幅に短縮することが可能となる。
これに伴い、構築後における構造物の利用開始を、大幅に早めることが可能となり、構造物利用者への負担を大幅に軽減することが可能となる。
【図面の簡単な説明】
【図１】本発明に係る構造物の壁構造を示す図である。
【図２】本発明に係るアルカリ不透層を被覆したコンクリート部材と、被覆しないコンクリート部材の室内中のアンモニア濃度を示すグラフである。
【符号の説明】
１  構造物
２  壁構造
３  外周壁部
４  内壁部
５  下地材
６  アルカリ不透層
７  内壁仕上げ材
８  空調ダクト
９  空気層
１０  被覆モルタル試験体
１１  モルタル試験体
【図１】
2004332290.tif 000003
【図２】
2004332290.tif 000004